FR 3050324 A1 20171020 FR 1657185 A 20160726 1 PROCEDE DE FABRICATION D'UN EMPILEMENT DE COUCHES DE MATERIAUX MAGNETOSTRICTIF ET PIEZOELECTRIQUE POUR GENERATEUR D'ELECTRICITE DOMAINE DE L'INVENTION La présente invention concerne le domaine des dispositifs pour la récupération d'énergie. Elle concerne en particulier un générateur d'électricité et un convertisseur apte à convertir une variation d'énergie magnétique en une différence de potentiel, ainsi qu'un procédé de fabrication associé. Le convertisseur magnéto-électrique comprend un empilement de couches de matériaux magnétostrictif et piézoélectrique. ARRIERE PLAN TECHNOLOGIQUE DE L'INVENTION La magnétostriction correspond, en général, à un échange réversible d'énergie d'une forme mécanique à une forme magnétique. L'effet le plus connu relatif à la magnétostriction est l'effet Joule. Il correspond à l'expansion, dans le cas d'un coefficient de magnétostriction positif, ou à la contraction, dans le cas d'un coefficient négatif, d'un barreau ferromagnétique sous l'influence d'un champ magnétique. En l'absence de champ magnétique, le barreau revient théoriquement à sa forme initiale. Dans le cas d'une expansion longitudinale dans le sens du champ magnétique, une contraction apparaît dans les directions transversales de manière à conserver le volume du barreau sensiblement constant. Lorsque les lignes de champ magnétique saturent magnétiquement le bloc en matériau magnétostrictif, la déformation est maximale selon un axe parallèle à ces lignes de champ, que le matériau soit isotrope ou anisotrope. Lorsque un bloc en matériau magnétostrictif anisotrope n'est pas saturé magnétiquement, il présente un axe préférentiel de déformation qui est une propriété intrinsèque du bloc, dépendant de 3050324 2 l'orientation cristalline du matériau. Par axe préférentiel de déformation, on désigne l'axe le long duquel l'amplitude de la déformation est maximale en présence d'un champ magnétique parallèle à cet axe. Les termes « axe préférentiel de 5 déformation » et « axe préférentiel d'aimantation », désignent les mêmes axes, et seront donc utilisés de manière interchangeable dans la suite de ce texte. La piézoélectricité correspond à la génération de charges 10 électriques sous l'influence d'une contrainte mécanique. Parmi les matériaux piézoélectriques, on connaît notamment le PZT (alliage de Plomb, Zirconium et Titane). Le PZT, muni de deux électrodes, peut être pré-polarisé, grâce à un traitement thermique à une température sensiblement inférieure à sa 15 température de Curie, pendant lequel une tension est appliquée aux électrodes. L'axe de polarisation du matériau est alors établi selon une direction allant de l'une à l'autre des électrodes. Cette polarisation détermine notamment sur quelle électrode va apparaître un excédent de charges électriques en 20 réponse à une contrainte appliquée au matériau piézoélectrique. En considérant une couche de matériau PZT, comportant une face supérieure et une face inférieure parallèles, l'axe de polarisation peut être orienté selon une direction perpendiculaire aux faces du fait de la présence d'une électrode 25 sur chaque face. Alternativement, l'axe de polarisation peut être orienté selon une direction parallèle aux faces, en utilisant notamment des électrodes inter-digitées sur au moins l'une des deux faces de la couche. Dans ce dernier cas, l'axe de polarisation est parallèle au plan des faces et perpendiculaire 30 aux doigts de matériau conducteur formant les électrodes interdigitées. Pour convertir une contrainte / déformation en différence de potentiel aux bornes des électrodes, on peut donc se placer dans l'un des deux modes particuliers selon que la déformation est perpendiculaire à l'axe de polarisation (mode 35 appelé d31) ou selon que la déformation est parallèle à l'axe de polarisation (mode appelé d33). 3050324 3 On connaît de l'état de la technique (article de T.Lafont et al, « Magnetostrictive-piezoelectric composite structure for energy harvesting », Journal of Micromechanics and 5 Microengineering, n°22, 2012), des générateurs d'électricité comportant une source de champ magnétique dont les lignes de champ sont parallèles à un plan de référence, et un convertisseur magnéto-électrique apte à convertir une variation du champ magnétique en une différence de potentiel entre deux 10 bornes électriques. Le convertisseur est composé d'une part, d'un transducteur électromécanique comprenant une couche piézoélectrique apte à transformer une déformation mécanique en une différence de potentiel entre deux bornes électriques reliées à ses électrodes. Le convertisseur est composé d'autre 15 part d'une couche magnétostrictive fixée selon le plan de référence et sans degré de liberté au transducteur électromécanique, apte à convertir une variation du champ magnétique en une déformation mécanique, exercée sur le transducteur électromécanique. 20 Dans le cas d'un aimant permanent animé d'un mouvement de rotation au-dessus du convertisseur (permettant de faire varier l'orientation du champ magnétique dans le plan de référence), ce document préconise l'utilisation d'un matériau magnétostrictif isotrope, et en particulier le FeSiB (alliage à base de Fer, 25 Silicium et Bore). Dans ce cas, l'axe préférentiel de déformation de la couche magnétostrictive suit l'orientation du champ magnétique dans le plan de référence et n'oppose aucun couple en réaction à la rotation de l'aimant. Cependant, ce matériau présente un coefficient 30 magnétostrictif très faible, ce qui conduit à une faible efficacité de conversion du convertisseur. L'efficacité de conversion du convertisseur est définie comme la quantité d'énergie électrique générée (c'est-à-dire la différence de potentiel entre les deux bornes électriques) par rapport à une 35 variation donnée de l'énergie à récupérer (variation du champ magnétique). 3050324 4 Les matériaux connus présentant des coefficients magnétostrictifs plus importants sont anisotropes (par exemple, le Terfenol de composition TbDyFe, un alliage de fer et de terres rares) et nécessitent donc un champ magnétique 5 suffisamment important pour être saturés, et fonctionner ainsi dans un domaine de déformation isotrope. La dimension importante de la source de champ magnétique ne permet alors plus de préserver la compacité du générateur. 10 OBJET DE L'INVENTION Un objet de l'invention est de proposer un dispositif et un procédé remédiant à tout ou partie des inconvénients de l'art 15 antérieur. Un objet de l'invention est notamment de proposer un convertisseur magnéto-électrique efficace dans un générateur électrique compact. En d'autres termes, l'invention vise à diminuer l'encombrement d'un générateur à efficacité constante ou, à encombrement constant, à augmenter l'efficacité du 20 générateur. BREVE DESCRIPTION DE L'INVENTION 25 L'invention concerne tout d'abord un générateur d'électricité comprenant : - un convertisseur comportant deux bornes électriques, apte à convertir une variation d'un champ magnétique en une différence de potentiel entre les deux bornes électriques 30 et incluant un empilement d'une première couche en un matériau magnétostrictif anisotrope définissant un plan de référence et d'une deuxième couche en un matériau piézoélectrique ; la première couche présentant au moins un axe préférentiel de déformation dans le plan de référence 35 et la deuxième couche présentant un axe de polarisation 3050324 5 dans le plan défini par la deuxième couche, parallèle au plan de référence ; l'axe préférentiel de déformation de la première couche étant aligné à 15° près avec l'axe de polarisation de la deuxième couche ; 5 - une source générant dans le plan de référence ledit champ magnétique dont l'intensité est insuffisante pour saturer magnétiquement le matériau de la première couche; La source de champ magnétique et le convertisseur du générateur selon l'invention peuvent se déplacer en rotation l'un par 10 rapport à l'autre de manière à faire varier l'orientation du champ magnétique dans le plan de référence. La source de champ magnétique peut présenter des dimensions réduites car le générateur selon l'invention ne requiert pas les 15 fortes intensités de champ nécessaires pour saturer le matériau magnétostrictif anisotrope ; ainsi le générateur peut répondre au besoin de compacité. La première couche en matériau magnétostrictif est choisie parmi les matériaux anisotropes qui présentent de forts coefficients magnétostrictifs, ce qui permet 20 de favoriser la sensibilité de conversion. Celle-ci est maximisée par un alignement contrôlé de l'axe préférentiel de déformation de la première couche avec l'axe de polarisation de la deuxième couche. Une déformation maximale (en présence d'un champ magnétique parallèle à l'axe préférentiel de déformation 25 de la première couche) sera transmise à la deuxième couche piézoélectrique selon son axe de polarisation (à 15° près), c'est-à-dire dans une configuration très efficace pour la génération de charges. Le générateur selon l'invention apporte donc des avantages tant en terme de compacité que d'efficacité 30 de conversion. Selon des caractéristiques avantageuses de l'invention, prises seules ou en combinaison : 3050324 6 - la source de champ magnétique définit un logement dans lequel règne le champ magnétique, le convertisseur étant placé dans le logement ; - la source de champ magnétique est un cylindre d'Halbach ; 5 Cette configuration de la source de champ magnétique autorise une taille réduite du générateur. 10 L'invention concerne également une couche de matériau magnétostrictif anisotrope comportant au moins un axe préférentiel de déformation dans le plan défini par la couche, remarquable en ce que la couche présente au moins une marque ou est munie d'au moins un moyen de repérage, repérant un axe 15 préférentiel de déformation. L'alignement à 15° près entre l'axe préférentiel de déformation de la première couche et l'axe de polarisation de la deuxième couche, requis pour former un générateur efficace, est rendu possible par la couche de matériau magnétostrictif selon 20 l'invention : en effet, celle-ci comporte les moyens de repérage nécessaires à la mise en oeuvre de cet alignement contrôlé. Selon des caractéristiques avantageuses de l'invention, prises seules ou en combinaison : 25 - la marque est un méplat ou une encoche sur un bord de la couche ; - la couche de matériau magnétostrictif anisotrope comprend deux axes préférentiels de déformation, un axe principal et un axe secondaire, la marque ou le moyen de repérage 30 repérant l'axe principal ; L'invention concerne en outre un empilement de couches comprenant : 3050324 7 - Une première couche en un matériau magnétostrictif telle que ci-dessus; - Une deuxième couche d'un matériau piézoélectrique présentant un premier axe de polarisation dans le plan 5 défini par la deuxième couche, le premier axe de polarisation étant repéré par une deuxième marque ; Le premier axe de polarisation et l'axe préférentiel de déformation étant alignés à 15° près. 10 Selon des caractéristiques avantageuses de l'invention, prises seules ou en combinaison : - l'empilement de couches comprend une couche de collage entre la première couche et la deuxième couche ; - la deuxième couche comprend des électrodes métalliques sur 15 l'une au moins de ses faces ou sur sa tranche ; - l'axe de polarisation et l'axe préférentiel de déformation sont alignés à 5° près ; - l'empilement de couches comprend une troisième couche en un matériau piézoélectrique présentant un deuxième axe de 20 polarisation dans le plan défini par la troisième couche, la première couche étant disposée entre la deuxième couche et la troisième couche, le deuxième axe de polarisation et l'axe préférentiel de déformation étant alignés à 15° près ; 25 - la première couche en un matériau magnétostrictif comprend un axe principal de déformation et un axe secondaire de déformation dans le plan défini par la couche ; - le premier axe de polarisation de la deuxième couche en un matériau piézoélectrique est aligné à 15° près avec l'axe 30 principal de déformation ; - le deuxième axe de polarisation de la troisième couche en un matériau piézoélectrique est aligné à 15° près avec l'axe secondaire de déformation ; - le matériau piézoélectrique est composé de PZT, de PMN-PT, 35 de PVDF, de BaTiO3 ou encore d'AIN ; 3050324 8 - le matériau magnétostrictif est composé de Terfenol-D, de Galfenol, de Terbium Fer ou encore de Fer-Cobalt. 5 L'invention concerne également un convertisseur apte à convertir une variation d'un champ magnétique en une différence de potentiel entre deux bornes électriques comprenant un empilement de couches tel que ci-dessus. 10 L'invention concerne en outre un procédé de traitement d'une couche en un matériau magnétostrictif anisotrope remarquable en ce qu'il comprend : - Une étape d'identification d'un axe préférentiel de 15 déformation dans le plan de référence défini par la couche; - Une étape de formation d'une marque sur la couche pour repérer l'axe préférentiel de déformation. Selon des caractéristiques avantageuses de l'invention, 20 l'étape d'identification de l'axe préférentiel de déformation comprend : - Le positionnement de la couche dans un champ magnétique orienté dans le plan de référence ; - La mesure des couples requis pour déplacer la couche en 25 rotation dans le plan de référence, en une pluralité de positions angulaires ; - La détermination d'au moins une position angulaire correspondant à un extremum de couple, pour identifier un axe préférentiel de déformation. 30 L'invention concerne également un procédé de fabrication d'un empilement de couches, comportant : - une étape de fourniture d'une première couche de matériau 35 magnétostrictif anisotrope ; 3050324 9 - une étape d'identification d'au moins un axe préférentiel de déformation dans le plan de référence défini par la première couche ; - une étape de fourniture d'une deuxième couche d'un matériau 5 piézoélectrique présentant un premier axe de polarisation dans un plan défini par la deuxième couche et repéré par une deuxième marque ; - une étape d'alignement de l'axe préférentiel de déformation de la première couche avec le premier axe de polarisation 10 de la deuxième couche ; - une étape d'assemblage de la première couche avec la deuxième couche pour former l'empilement de couches. Selon des caractéristiques avantageuses de l'invention, 15 prises seules ou en combinaison : - le procédé de fabrication d'un empilement de couches comporte : o une étape de fourniture d'une troisième couche en un matériau piézoélectrique présentant un deuxième axe de 20 polarisation dans un plan défini par la troisième couche et repéré par une troisième marque ; o une étape d'alignement de l'axe préférentiel de déformation de la première couche avec le deuxième axe de polarisation de la troisième couche ; 25 o une étape d'assemblage de la première couche avec la troisième couche, la première couche étant disposée entre la deuxième couche et la troisième couche. - la deuxième et la troisième couche d'un matériau piézoélectrique comportent chacune des électrodes 30 métalliques sur au moins une de leurs faces ; - les étapes d'assemblage comprennent le dépôt de colle sur l'une au moins des faces à assembler des couches et la mise en contact desdites faces ; 35 3050324 10 L'invention concerne enfin un procédé d'assemblage d'un générateur d'électricité comprenant : - la fabrication d'un empilement de couches, la première couche définissant un plan de référence ; 5 - l'assemblage de l'empilement de couches avec une couche de circuit imprimé, pour connecter la au moins une couche de matériau piézoélectrique à deux bornes électriques et former le convertisseur magnéto-électrique ; - le placement du convertisseur dans un logement défini par 10 une source de champ magnétique, dans lequel règne un champ, une partie des lignes du champ étant comprise dans le plan de référence. 15 BREVE DESCRIPTION DES DESSINS D'autres caractéristiques et avantages de l'invention ressortiront de la description détaillée de l'invention qui va suivre en référence aux figures annexées sur lesquelles : 20 - la figure 1 présente un schéma de principe d'un générateur d'électricité conforme à l'invention ; - les figures 2a et 2b présentent un exemple de fabrication de couche d'un matériau magnétostrictif ; 25 - la figure 3a présente une cartographie de l'aimantation dans une couche d'un matériau magnétostrictif soumise à un champ magnétique de direction variable, en fonction des orientations cristallines dans la couche ; - la figure 3b présente un schéma de principe de la 30 variabilité de l'orientation d'un axe préférentiel d'aimantation entre plusieurs couches d'un matériau magnétostrictif ; - les figures 4a à 4c présentent un procédé de traitement d'une couche d'un matériau magnétostrictif, conforme à 35 l'invention ; 3050324 11 - la figure 5 présente une couche de matériau magnétostrictif conforme à l'invention ; - les figures 6a à 6c présentent une couche d'un matériau magnétostrictif et des couches d'un matériau 5 piézoélectrique utilisées pour la fabrication d'un empilement de couches conforme à l'invention ; - les figures 7a à 7f présentent un procédé de fabrication d'un empilement de couches conforme à l'invention ; - les figures 8a à 8c présentent un procédé de fabrication 10 d'une structure de convertisseur conforme à l'invention ; - les figures 9a à 9c présentent un schéma de principe du fonctionnement d'un générateur d'électricité compact conforme à l'invention. 15 DESCRIPTION DETAILLEE DE L'INVENTION La figure 1 représente un schéma de principe d'un générateur 400 d'électricité conforme à l'invention. Il comporte 20 une source 300 de champ magnétique et un convertisseur magnétoélectrique 200 apte à convertir une variation du champ magnétique B en une différence de potentiel entre des bornes électriques. Le convertisseur 200 comprend deux bornes électriques 202,203 et un empilement 100 formé d'une première 25 couche 10 en matériau magnétostrictif définissant un plan de référence (x,y) et d'une deuxième couche 20 en un matériau piézoélectrique. Une partie des lignes du champ magnétique B sont parallèles au plan de référence (x,y). La source 300 de champ magnétique et le convertisseur 200 peuvent se déplacer en 30 rotation l'un par rapport à l'autre de manière à faire varier l'orientation du champ magnétique B dans le plan de référence. Selon l'invention, pour limiter l'encombrement du générateur 400 (par exemple de l'ordre du centimètre cube), la 35 dimension de la source 300 de champ magnétique est réduite, et génère ainsi un champ magnétique B dont l'intensité est 3050324 12 relativement faible, c'est-à-dire insuffisante pour saturer magnétiquement le matériau de la couche 10. L'intensité du champ peut être par exemple de l'ordre de 0,3 Tesla, ou compris entre 0,1 et 0,6 Tesla. Avantageusement, le matériau 5 magnétostrictif est choisi pour présenter un coefficient magnétostrictif important, par exemple supérieur à 100ppm. Il peut s'agir de Terfenol, du Galfenol, de Terbium Fer ou encore de Fer-Cobalt, sous leurs formes cristallines. Dans un domaine non saturé de magnétisation, ces matériaux sont anisotropes et 10 présentent donc un ou des axes préférentiels de déformation. Selon un aspect avantageux de l'invention, et pour répondre aux besoins de compacité, la source 300 est munie d'un logement dans lequel règne le champ magnétique B et dans lequel 15 le convertisseur 200 est placé. A titre d'exemple, la source 300 de champ magnétique peut être un aimant permanent, par exemple un cylindre de Halbach. Pour améliorer l'efficacité de conversion et/ou 20 d'encombrement du générateur 400, il est avantageux de prendre en compte la caractéristique d'anisotropie du matériau magnétostrictif en régime non saturé. Le générateur selon l'invention est remarquable en ce que l'axe préférentiel de déformation de la première couche 10 en matériau magnétostrictif 25 a été aligné avec l'axe de polarisation de la seconde couche 20 en un matériau piézoélectrique. De la sorte, on assure que toute déformation de la première couche 10, imposant la déformation de la deuxième couche 20, conduise à la génération optimale de charges dans cette deuxième couche 20 et à la création d'une 30 différence de potentiel maximale aux bornes 202,203 du convertisseur 200. Toutefois, l'axe préférentiel de déformation de la première couche 10 n'est pas une information usuellement et facilement disponible, comme le montrent les expérimentations préliminaires menées par la demanderesse. 35 3050324 13 Observations préliminaires Pour obtenir des couches 10 en matériau magnétostrictif, 5 on forme dans un premier temps un barreau 1 de matériau magnétostrictif selon une méthode connue, par exemple par fusion de zone verticale (FSZM pour « Free-Stand Zone Melt ») ou par la méthode « Brigman modifié ». Comme illustré sur la figure 2a, l'axe longitudinal 3 du barreau 1 est aligné avec l'axe 10 préférentiel de déformation du barreau 1 (qui est l'axe pour les barreaux de Terfenol). Il est d'usage, selon l'art antérieur, de former des couches dans un plan parallèle à cet axe. Toutefois, selon un aspect de l'invention, les couches 10 de matériau magnétostrictif sont préférentiellement fabriquées à 15 partir de découpes transversales du barreau 1, ainsi que cela est représenté sur la figure 2b. On utilise de la sorte une majeure partie du barreau 1 pour former une pluralité de couches 10, 10', 10"_. Chaque découpe transversale peut être traitée par rodage, polissage, détourage, traitement des bords... pour 20 fournir une couche 10 présentant la qualité et les dimensions requises. Un barreau 1 de matériau magnétostrictif peut ainsi fournir une pluralité de couches 10, 10', 10" dont les faces 11a, llb sont essentiellement parallèles à un plan de référence (x,y). Pour marquer l'orientation de chacune des couches 10, 25 10', 10" issues du barreau 1, un méplat d'orientation peut être formé sur le barreau 1 selon son axe longitudinal, suite à sa formation et préalablement à la découpe des sections transversales. Afin de caractériser les couches 10, 10', 10" obtenues 30 selon cette méthode et d'illustrer l'effet du caractère anisotrope de ces couches, la demanderesse a mesuré les niveaux de magnétisation générés dans une couche 10 de Terfenol-D, dans différentes directions correspondant à différentes positions angulaires (0° à 360° par rapport au méplat d'orientation), lors 35 de l'application d'un champ magnétique uniforme parallèle à chaque direction. Le niveau de magnétisation est déterminé par 3050324 14 une mesure de tension générée aux bornes d'une bobine dans laquelle la couche 10 opère un mouvement vibratoire. L'intensité du champ magnétique était de 2 kOe (kilo-Oersted), ce qui n'est pas suffisant pour saturer magnétiquement le matériau. La figure 5 3a montre qu'il existe, pour une couche 10 de Terfenol-D, deux axes préférentiels d'aimantation 4, 5 pour lesquels le niveau de magnétisation est plus élevé comparativement aux autres directions. L'axe principal est l'axe 4, il présente le niveau de magnétisation maximal, supérieur à celui de l'axe secondaire 10 5. L'axe principal 4, dans le cas du Terfenol-D, est aligné sur l'axe cristallographique ; l'axe secondaire 5 est aligné sur l'axe cristallographique . On observe également qu'en-dehors des directions des axes préférentiels 4, 5, le niveau de magnétisation du Terfenol-D est jusqu'à 15%-20% moindre. 15 En répétant ce protocole de mesure sur une pluralité de couches 10, 10', 10" issues d'un même barreau 1 de Terfenol, la demanderesse a observé que les orientations des axes préférentiels d'aimantation des couches 10, 10', 10" pouvaient varier d'une couche à l'autre. Ceci est illustré sur la figure 20 3b sur laquelle on observe que la position des axes préférentiels 4, 5 de chacune des couches 10, 10', 10" vis-à-vis du méplat d'orientation originellement formé sur le barreau 1 n'est pas identique. Ainsi, les techniques habituelles de marquage, comme la réalisation d'un méplat ou d'une encoche sur 25 le barreau 1, suite à sa croissance et préalablement à la découpe des sections transversales ne permettent pas de repérer les axes préférentiels d'aimantation des couches 10, 10', 10". 30 Traitement de la couche en matériau magnétostrictif Pour résoudre ce problème et permettre l'assemblage aligné d'une couche 10, l'invention prévoit le traitement de la couche 10 en matériau magnétostrictif anisotrope. Cette couche 35 10 peut provenir de la découpe transversale d'un barreau 1 de matériau magnétostrictif, comme cela a été exposé dans les 3050324 15 paragraphes précédents. Le traitement comprend tout d'abord une étape d'identification d'au moins un axe préférentiel d'aimantation 4,5 dans un plan de référence défini par la couche 10 (figure 4a), c'est-à-dire parallèle aux faces lla et llb de 5 la couche 10. A titre d'exemple cette étape d'identification de l'axe préférentiel d'aimantation peut comprendre : - Le positionnement de la couche 10 dans un champ magnétique b orienté selon une direction donnée dans le plan de 10 référence. La couche 10 ayant une liberté de mouvement en rotation, elle pourra naturellement aligner un de ses axes préférentiels d'aimantation 4,5 avec la direction du champ magnétique b, cette position correspondant à une première position stable (nommée Pl sur la figure 4b) ; 15 - La mesure des couples requis pour déplacer la couche 10 en rotation dans le plan de référence, en une pluralité de positions angulaires successives. On effectue par exemple une mesure du couple requis pour imposer un mouvement de rotation à la couche 10 d'une première position stable Pl (figure 4b) à une 20 deuxième position stable P2 (figure 4c) ; - La détermination d'au moins une position angulaire correspondant à un extremum de couple, pour identifier un axe préférentiel d'aimantation. Les positions stables permettent d'identifier les axes préférentiels d'aimantation. La position 25 stable Pl correspondant à l'axe principal d'aimantation 4 demande plus d'effort pour s'en extraire que la position P2 correspondant à l'axe secondaire d'aimantation 5 : cette différence de couple permet de discriminer les axes préférentiels quand il en existe plusieurs dans le plan de la 30 couche 10. Selon un deuxième exemple, l'étape d'identification de l'axe préférentiel d'aimantation peut consister en le repérage des axes cristallographiques de la couche 10, par exemple par 35 une mesure par rayon X. 3050324 16 Selon un troisième exemple, l'axe préférentiel d'aimantation peut être obtenu en mesurant pour chaque couche 10 le niveau de magnétisation en différentes positions angulaires par application de la méthodologie décrite sur la figure 3a. 5 Le traitement de la couche 10 peut également comprendre une étape de formation d'une marque 12 sur la couche 10 pour repérer au moins un axe préférentiel d'aimantation 4,5. Avantageusement, l'axe principal d'aimantation 4 sera repéré par 10 une marque 12 en bord de couche, comme par exemple un méplat (comme illustré sur la figure 5), un trait ou une encoche... Selon les cas, la marque 12 pourra être positionnée directement sur l'axe préférentiel d'aimantation d'intérêt ou à une position angulaire déterminée par rapport à cet axe (par 15 exemple, à 90°, à 45°, à 30°_). En tout état de cause, et quelle que soit la forme ou la position de cette marque 12, celle-ci permet de repérer un axe préférentiel d'aimantation 4, 5 de la couche 10. A l'issue de ce traitement, on dispose d'une couche 10 de 20 matériau magnétostrictif anisotrope comportant au moins un axe préférentiel d'aimantation 4,5 dans le plan défini par la couche 10, et comprenant au moins une marque 12 repérant un axe préférentiel de déformation 4,5. 25 De manière alternative, l'étape de formation d'une marque 12 peut être remplacée par la mise en oeuvre d'une orientation magnétique qui sera décrite plus en détail en référence à l'élaboration de l'empilement formant le convertisseur. 30 Empilement formant le convertisseur Comme on l'a vu en relation avec la figure 1, le convertisseur 200 est constitué d'un empilement formé d'une 35 première couche 10 en matériau magnétostrictif et d'une deuxième couche 20 en un matériau piézoélectrique. Selon un aspect de 3050324 17 l'invention, pour les raisons d'efficacité de conversion déjà évoquées, un axe préférentiel de déformation 4,5 de la première couche 10 est aligné à mieux que 15° près avec l'axe de polarisation de la deuxième couche 20. 5 Le procédé de fabrication de l'empilement 100 comprend la fourniture d'un couche 10, comprenant au moins une marque 12 repérant un axe préférentiel de déformation 4,5 (figure 6a). Il comprend également une étape de fourniture d'une deuxième couche 10 20 d'un matériau piézoélectrique présentant un axe de polarisation 21 dans un plan défini par la deuxième couche 20 (figure 6b). L'une au moins des faces de la deuxième couche 20 comporte des électrodes, de préférence des électrodes interdigitées 23,24. Dans ce cas, son axe de polarisation 21 est 15 parallèle au plan des faces de la deuxième couche 20 et perpendiculaire aux doigts de matériau conducteur formant les électrodes interdigitées 23,24. La couche 20 de matériau piézoélectrique est donc préférentiellement préparée pour fonctionner en mode d33, qui est avantageusement plus sensible 20 que le mode d31, ce qui contribue à améliorer l'efficacité du convertisseur. Selon une première option, les électrodes 23,24 pourront être formées par un matériau conducteur en contact avec la face de la deuxième couche 20 ; la pluralité de doigts de chaque 25 électrode pourra être connectée par un segment en arc de cercle, comme illustré sur la figure 6b, dans le cas notamment d'une deuxième couche 20 de forme circulaire. Selon une deuxième option, les doigts de chaque électrode pourront être connectés deux à deux par un élément conducteur, 30 par exemple un câblage filaire, au niveau de la face de la deuxième couche 20 ou au niveau de sa tranche : cette configuration permet notamment d'augmenter la dimension des doigts (par exemple jusqu'aux bords de la deuxième couche 20) et donc de développer la partie active de collection de charges sur 35 une surface plus importante de la face de la deuxième couche 20. 3050324 18 Selon une troisième option, les électrodes 23,24 pourront être formées par un matériau conducteur, disposé dans l'épaisseur de la deuxième couche 20 : chaque doigt d'une électrode présent sur une face de la deuxième couche 20 se 5 prolonge dans l'épaisseur de celle-ci, formant une lame traversante en matériau conducteur. On pourra par exemple faire référence à des techniques de fabrication de multicouches piézoélectriques (« multilayer piezoelectric stack » selon la terminologie anglo-saxonne) pour l'élaboration de la deuxième 10 couche 20 selon cette troisième option. Cette configuration permet de maximiser l'efficacité de collecte de charges car elle exploite l'intégralité de l'épaisseur de la deuxième couche 20. Cette troisième option peut incorporer l'un ou l'autre des modes de connexion des doigts de chaque électrode décrits dans les 15 premières et deuxièmes options précitées, sans bien sur que cela soit limitatif. La géométrie des électrodes 23,24 de la deuxième couche 20 permet de repérer l'axe de polarisation 21 et peut constituer 20 une marque (dite deuxième marque 22). Facultativement, on peut former un méplat, un trait ou une encoche sur la deuxième couche 20, représentant la deuxième marque 22, pour identifier cet axe 21. 25 Le procédé de fabrication de l'empilement de couches 100 comprend une étape d'alignement d'un axe préférentiel de déformation 4,5 de la première couche 10 (avantageusement l'axe principal 4) avec l'axe de polarisation 21 de la deuxième couche 20 ; cet axe de polarisation 21 sera nommé « premier axe de 30 polarisation » pour plus de clarté dans la suite de la description. Cette étape d'alignement se fera en particulier au moyen des marques 12 et 22, respectivement présentes sur la première couche 10 et la deuxième couche 20. Les marques 12 et 22 seront agencées de sorte que l'axe préférentiel de 35 déformation (en particulier l'axe principal 4 de déformation) soit aligné à mieux que 15° avec le premier axe de polarisation 3050324 19 21. Avantageusement, l'axe préférentiel de déformation et l'axe de polarisation seront alignés à mieux que 10° près, voire à mieux que 5° près. Selon une variante, l'étape d'alignement de l'axe 5 préférentiel de déformation et de l'axe de polarisation pourra être opérée par alignement optique entre la marque 12 sur la couche 10 et les doigts interdigités des électrodes 23,24, puisque l'axe de polarisation 21 peut être repéré par rapport à ceux-ci : les doigts interdigités des électrodes 23,24 10 constituent dans cette variante la deuxième marque 22. Selon une autre variante, l'étape d'alignement de l'axe préférentiel de déformation pourra être basée sur la mise en oeuvre d'une orientation magnétique : selon le mode opératoire décrit en relation avec les figures 4a à 4c, la couche 10 en 15 matériau magnétostrictif pourra être soumise à un champ magnétique et laissée libre en rotation pour qu'elle aligne spontanément un de ses axes préférentiels de déformation avec le champ magnétique appliqué dans le plan de la couche. Cette position pourra ensuite être maintenue, par exemple par un 20 dispositif de préhension de la couche 10 pour aligner l'axe de polarisation de la couche 20, jusqu'à l'étape d'assemblage suivante. Dans cette variante, la première marque 12 repérant un axe préférentiel de déformation n'est pas physiquement présente sur la couche 10 mais est remplacée par un moyen de repérage 25 comprenant le dispositif de préhension de la couche 10, avant son assemblage avec le couche 20. Le procédé de fabrication de l'empilement de couches 100 comprend une étape d'assemblage de la première couche 10 avec la 30 deuxième couche 20. L'étape d'assemblage pourra comprendre, d'une part, l'étalement d'un film ou d'un serpentin de colle 40 sur l'une au moins des deux faces à assembler, respectivement de la première couche 10 ou de la deuxième couche 20. Cette étape d'étalement pourra être opérée préalablement à l'étape 35 d'alignement, l'étape d'alignement étant faite de sorte que les 3050324 20 faces à assembler, dont l'une au moins est munie de colle, ne se touchent pas. Les figures 7a à 7f présentent un tel exemple de 5 réalisation : le film de colle 40 est étalé sur la deuxième couche 20 (figure 7a) ; la première couche 10 est ensuite agencée en vis-à-vis de la deuxième couche 20, de manière à aligner à mieux que 15° l'axe principal de déformation 4 avec le premier axe de polarisation 21 (figure 7b). D'autre part, 10 l'étape d'assemblage comprend la mise en contact des faces à assembler des couches 10 et 20 (figure 7c). Pour obtenir une couche uniforme de colle 40' à l'interface entre les deux couches, une pression uniforme sera appliquée de manière à rapprocher les deux couches entre elles, en conservant un 15 alignement entre l'axe principal de déformation 4 et le premier axe de polarisation 21 à moins de 15° près. L'empilement de couches 100 est ainsi constitué de la première couche 10 de matériau magnétostrictif assemblée à la deuxième couche 20 de matériau piézoélectrique, cette dernière 20 étant munie d'électrodes 23,24 sur l'une au moins de ses faces. L'empilement de couches 100 est remarquable en ce que le désalignement entre un axe préférentiel de déformation 4,5 (avantageusement l'axe principal de déformation 4) de la première couche 10 et le premier axe de polarisation 21 de la 25 deuxième couche 20 est inférieur à 15°. Avantageusement, ce désalignement est même inférieur à 10°, voire à 5°. Selon une variante, le procédé de fabrication d'un empilement de couches 101 comprend une étape de fourniture d'une 30 troisième couche 30 d'un matériau piézoélectrique présentant un axe de polarisation 31 dans un plan défini par la troisième couche 30 et optionnellement repéré par une troisième marque 32 (figure 6c). Avantageusement, l'une au moins des faces de la troisième couche 30 comporte des électrodes interdigitées 33,34 35 et l'axe de polarisation 31 est parallèle au plan desdites faces 3050324 21 et en particulier, perpendiculaire aux doigts de matériau conducteur formant les électrodes interdigitées 33,34. Le procédé de fabrication comprend également une étape d'alignement d'un axe préférentiel de déformation 4,5 de la 5 première couche 10 (avantageusement l'axe principal de déformation 4, mais de manière alternative, l'axe secondaire de déformation) avec l'axe de polarisation 31 de la troisième couche 30. Cet axe de polarisation sera nommé « deuxième axe de polarisation » pour plus de clarté par rapport au premier axe de 10 polarisation de la deuxième couche 20. Cette étape d'alignement se fera par exemple au moyen des marques 12 et 32, respectivement présentes sur la première couche 10 et la troisième couche 30. Les marques 12 et 32 seront agencées de sorte que l'axe préférentiel de déformation (en particulier 15 l'axe principal de déformation 4) soit aligné à mieux que 15° avec le deuxième axe de polarisation 31. Bien sur, les autres modes de mise en oeuvre de l'étape d'alignement précédemment décrits pourront être utilisés. Le procédé de fabrication comporte enfin une étape 20 d'assemblage de l'empilement de couches 100 avec la troisième couche 30, de sorte que la première couche 10 soit disposée entre la deuxième 20 et la troisième couche 30. L'assemblage se fait donc entre la face libre de la première couche 10 (face opposée à celle assemblée à la deuxième couche 20) et l'une des 25 faces de la troisième couche 30, après étalement du film ou du serpentin de colle 41 et après positionnement des marques 12 et 32 pour aligner l'axe principal 4 de déformation et le deuxième axe de polarisation 31. A titre d'exemple, le film de colle 41 est déposé sur une face de la troisième couche 30 comme illustré 30 sur la figure 7d. Le procédé de fabrication permet d'assembler la première 10 et la troisième couche 30 de sorte que l'axe principal de déformation 4 soit aligné à mieux que 15° avec le deuxième axe de polarisation 31. Avantageusement, le désalignement entre ces deux axes sera même inférieur à 10°, 35 voire à 5°. 3050324 22 L'empilement de couches 101 est ainsi constitué de la première couche 10 de matériau magnétostrictif disposée entre la deuxième 20 et la troisième couche 30 de matériau piézoélectrique, chacune munie d'électrodes 23,24,33,34 sur 5 l'une au moins de leurs faces (figure 7f). L'empilement de couches 101 est remarquable en ce qu'un axe préférentiel de déformation 4,5 (préférentiellement l'axe principal de déformation 4) de la première couche 10 est aligné à mieux que 15° près avec le premier 21 et le deuxième 31 axe de 10 polarisation, respectivement de la deuxième 20 et de la troisième couche 30. Selon un mode de mise en oeuvre avantageux de l'empilement de couches 101 selon l'invention, un axe préférentiel de 15 déformation (avantageusement l'axe principal de déformation 4) de la première couche 10 est même aligné à mieux que 2° près avec le premier 21 et le deuxième 31 axe de polarisation respectivement de la deuxième 20 et de la troisième couche 30. 20 La colle utilisée lors d'une étape d'assemblage pourra être choisie parmi des matériaux de différentes natures dans le but de privilégier certaines caractéristiques de l'empilement de couches 100,101. Le comportement viscoélastique de certains matériaux adhésifs sera avantageux pour absorber les différences 25 de dilatation thermique entre les couches de matériau piézoélectrique 20,30 et la couche de matériau magnétostrictif 10. Des matériaux adhésifs plus durs et rigides seront préférés pour assurer un transfert efficace de la déformation de la première couche 10 vers les deuxième 20 et troisième 30 couches. 30 Une interface de collage autorisant un glissement minimal entre les couches pourra alternativement être élaborée par co-frittage des couches assemblées ou encore par collage direct, sans ajout de matière adhésive. 3050324 23 Sans que cela soit limitatif, le matériau piézoélectrique pourra être choisi parmi le PZT, le PMN-PT, le PVDF, le BaTiO3 ou encore l'AIN. 5 Convertisseur Le convertisseur magnéto-électrique 200 selon l'invention est apte à convertir une variation d'un champ magnétique B en 10 une différence de potentiel entre deux bornes électriques 202,203. Il comprend l'un ou l'autre des empilements de couches 100,101 tels que décrits précédemment. Comme cela est représenté sur les figures 8a à 8c, une borne électrique 202 est électriquement reliée à l'une des 15 électrodes interdigitées 23,33, l'autre borne électrique 203 est reliée à l'autre des électrodes interdigitées 24,34, par exemple par l'intermédiaire d'un circuit imprimé 50 (également appelé PCB pour « printed circuit board »). Le PCB 50 pourra être par exemple assemblé via une couche de colle 42 à la face libre de 20 la deuxième 20 ou de la troisième couche 30 de l'empilement de couches 100 ou 101 (figure 8a). La connexion électrique entre les bornes des électrodes interdigitées 23,24,33,34 et les contacts du PCB 50 (aptes à être reliées aux deux bornes électriques qui verront la différence de potentiel) pourra être 25 réalisée par l'intermédiaire de bandes de colle conductrice 43 déposées sur la tranche du convertisseur 200, en particulier sur la tranche de l'empilement de couches 100,101 et la tranche ou le bord de la couche support 50. Par tranche, on signifie les surfaces latérales reliant les faces principales des couches, 30 les faces principales étant parallèles au plan (x,y) sur les figures. Les bords de couche correspondent à une partie périphérique sur une face principale. Préalablement, la tranche de la première couche 10 de matériau magnétostrictif aura été recouverte d'un film 44 de matériau isolant électriquement, 35 notamment pour éviter que les bandes de colle conductrice 43 3050324 24 soient en court circuit, au contact avec la première couche 10 (figure 8c). Alternativement, la connexion électrique entre les électrodes interdigitées 23,24,33,34 et les contacts du PCB 50 5 pourra être réalisée par l'intermédiaire de câblages filaires (« wire bonding » selon la terminologie anglo-saxonne). Ces câblages filaires pourront aller de la face de la deuxième (et/ou troisième) couche 20 comportant les électrodes 23,24 ou de sa tranche vers une des faces de la couche support 50 ou sa 10 tranche. Alternativement, la connexion électrique entre les électrodes interdigitées 23,24,33,34 et les contacts du PCB 50 pourra être réalisée au moyen de vias conductrices traversant l'empilement de couches (100,101). 15 Le circuit imprimé 50 aura avantageusement une forme similaire à celle de l'empilement de couches 100,101, par exemple une forme circulaire. Selon une variante, il pourra être assemblé à un deuxième circuit imprimé comprenant des fonctions 20 de commutation pour récolter les charges générées sur les électrodes (23,24,33,34), de stockage desdites charges, de traitement du signal électrique induit. Selon une autre variante avantageuse, le circuit imprimé 50 pourra lui-même comprendre au moins une fonction de 25 commutateur pour récolter les charges générées sur les électrodes (23,24,33,34). Il pourra également comprendre au moins une fonction de stockage des charges générées sur les électrodes (23,24,33,34). Il pourra également comprendre au moins une fonction de traitement du signal électrique induit par 30 les charges générées sur les électrodes (23,24,33,34). Générateur 35 Pour former le générateur d'électricité 400, le convertisseur magnéto-électrique 200 peut être placé dans un 3050324 25 logement défini par une source 300 de champ magnétique, et dans lequel règne un champ magnétique B, une partie des lignes du champ étant contenue dans un plan de référence défini par la première couche 10 en matériau magnétostrictif du convertisseur 5 200. On forme de la sorte un générateur 400 particulièrement compact. La source 300 de champ magnétique et le convertisseur 200 peuvent se déplacer en rotation l'un par rapport à l'autre de manière à faire varier l'orientation du champ magnétique B dans le plan de référence. Le convertisseur 200 est donc pénétré 10 par un champ magnétique B, préférentiellement uniforme, et orienté selon une direction initiale go dans le plan de référence (x,y). La variation de ce champ magnétique est destinée à être convertie en différence de potentiel entre les deux bornes électriques 202,203 du convertisseur 200. 15 Avantageusement, on positionnera le convertisseur dans le logement de la source 300 de champ pour que la direction initiale go du champ soit parallèle à un axe préférentiel de déformation (avantageusement l'axe principal 4) de la couche 10 en matériau magnétostrictif. 20 Comme illustré sur la figure 9a, sous l'action du champ magnétique go, la première couche 10 de matériau magnétostrictif se magnétise et subit une déformation maximale selon l'axe principal de déformation 4. Cette déformation correspond à une extension maximale de l'empilement de couches 100,101 dans le 25 plan de référence selon l'axe 4 et à une contraction maximale (soit une extension négative, que l'on appellera par la suite « extension minimale ») dans le plan de référence (x,y) selon l'axe 5. La déformation de la première couche 10 est schématisée sur la figure 9a par l'ovalisation du convertisseur 200 selon 30 l'axe 4. Cette déformation s'applique à la deuxième couche 20 (et, si elle est présente, à la troisième couche 30) et correspond à un état initial du convertisseur 200. Pour réaliser une variation du champ magnétique, on fait 35 par exemple tourner son orientation de la direction initiale & 3050324 26 jusqu'à une direction g1.50, dans le sens des aiguilles d'une montre (comme illustré sur la figure 9b), en déplaçant en rotation la source de champ et/ou le convertisseur. En conséquence, l'empilement de couches 100,101 du convertisseur 5 200 passe de son état initial à un deuxième état dans lequel : - la première couche va se rétracter selon l'axe principal de déformation 4, passant d'une extension maximale à une extension moyenne plus faible, du fait de la diminution de la composante du champ magnétique B selon l'axe principal de 10 déformation 4 ; - la première couche va par ailleurs s'étendre selon l'axe 5, passant d'une extension minimale (contraction maximale) à une extension moyenne plus importante. 15 La variation du champ magnétique (par une rotation de sa direction) induit donc des variations de déformation de la première couche 10. Celle-ci transmet ces variations à la deuxième 20 (et potentiellement la troisième 30) couche, assemblée(s) à la première couche 10 dans l'empilement de 20 couches 100,101. Si on continue à faire tourner l'orientation du champ magnétique de la direction /Ir, jusqu'à la direction T1900 dans le sens des aiguilles d'une montre (comme illustré sur la figure 25 9c), l'empilement de couches 100,101 va passer du deuxième état à un troisième état dans lequel : - la première couche se rétracte encore selon l'axe 4, passant d'une extension moyenne à une extension minimale (rétraction maximale); 30 - la première couche s'étend selon l'axe 5, passant d'une extension moyenne à une extension maximale selon l'axe 5, compte tenu de l'alignement du champ magnétique avec cet axe 5. 3050324 27 La variation du champ magnétique B entre la position initiale et la troisième position a donc induit des variations de déformation de la première couche 10, transmises à la deuxième 20 (et potentiellement la troisième 30) couche. Les 5 deuxième 20 et troisième 30 couches de matériau piézoélectrique fonctionnent en mode d33, c'est-à-dire que l'axe de polarisation est dans le plan de la couche et donc que la génération de charges dans le matériau est sensible à des déformations dans ce même plan. 10 Dans le cas du convertisseur 200 selon une configuration avantageuse de l'invention, les premier 21 et deuxième 31 axes de polarisation des deuxième 20 et troisième 30 couches de matériau piézoélectrique sont alignés finement (à mieux que 15° près) avec l'axe principal de déformation 4 de la première 15 couche 10. De la sorte, la deuxième 20 et la troisième 30 couches subissent le long de leur axe de polarisation 21,31, entre l'état initial et le troisième état, une déformation maximale en passant d'une extension maximale à une extension minimale (rétraction maximale). Une quantité maximale de charges 20 (par exemple négatives) pourra donc être accumulée sur l'une des électrodes interdigitées (par exemple 23,33) et être collectée au niveau de l'une des bornes électriques du générateur, par exemple, sur un dispositif capacitif. Cette première séquence de variation du champ magnétique 25 (de go à g900), faisant passer le convertisseur 200 de l'état initial au troisième état peut ainsi générer une différence de potentiel entre les bornes électriques 202,203 : cette différence de potentiel est maximale grâce à la configuration du convertisseur 200 selon l'invention, garantissant une bonne 30 efficacité du convertisseur 200, dans une configuration compacte de générateur d'électricité 400. Après la collecte des charges au troisième état, la différence de potentiel entre les bornes électriques 202,203 est 35 nulle et la structure de convertisseur 200 se retrouve dans un 3050324 28 quatrième état considéré comme un nouvel état initial. La variation du champ magnétique (de g900 jusqu'à dans le sens des aiguilles d'une montre, va faire passer l'empilement de couche 100,101 d'un quatrième état initial à un cinquième état 5 dans lequel : - la première couche s'étend selon l'axe 4, passant d'une extension minimale à une extension maximale, compte tenu de l'alignement du champ avec l'axe principal de déformation 4. - la première couche se rétracte selon l'axe 5, passant d'une 10 extension maximale à une extension minimale (rétraction maximale). La deuxième 20 (et si elle est présente, la troisième 30) couche subit le long de son axe de polarisation 21,31, entre le quatrième état initial et le cinquième état, une déformation 15 maximale en passant d'un état d'extension minimale à un état d'extension maximale. Une quantité maximale de charges (par exemple positives) pourra donc être accumulée sur l'autre des électrodes interdigitées 24,34 et être collectée au niveau de l'autre des bornes électriques du générateur. 20 L'invention propose ainsi un générateur d'électricité 400, compact comprenant un convertisseur magnéto-électrique efficace, obtenu dans une configuration de champ magnétique de faible intensité ne saturant pas le matériau magnétostrictif 25 anisotrope. Exemple de mise en oeuvre 30 Selon un exemple de mise en oeuvre de l'invention, des couches 10 de Terfenol-D cristallin sont fabriquées à partir d'un barreau 1 d'axe longitudinal . Les couches 10 ont par exemple une épaisseur de 1 mm et un diamètre de 2 cm. Comme détaillé précédemment, les directions 35 cristallographiques et correspondant aux axes 3050324 29 préférentiels d'aimantation 4,5 ne sont pas repérés directement sur le barreau 1, car l'orientation de ces axes au sein d'un même barreau 1 varie. Le traitement de la couche 10 de matériau magnétostrictif selon l'invention est alors mis en oeuvre : il 5 permet d'identifier, pour chaque couche 10, les axes préférentiels d'aimantation 4,5 et selon un mode de mise en oeuvre, de former une marque 12 pour les repérer. A la suite de ce procédé, les couches 10 comportent par exemple une encoche 12 (appelée par la suite première encoche) sur leur tranche, 10 s'étendant d'une face à l'autre, de quelques centaines de microns de profondeur. L'encoche 12 est localisée sur la direction de l'axe principal d'aimantation 4 de chaque couche 10. L'empilement de couches 101 est ensuite formé par assemblage 15 d'une deuxième couche 20 et d'une troisième couche 30 de PZT. Chaque couche de PZT a une épaisseur par exemple de 100 microns et un diamètre de 2 cm. Dans cet exemple de mise en oeuvre, chaque deuxième 20 et troisième 30 couche comporte des électrodes interdigitées 23,24,33,34 sur chacune de ses faces. 20 Une telle configuration permet de favoriser l'efficacité de génération de charges en réponse à une déformation. Ces électrodes se présentent sous forme de peignes ; les doigts des peignes sont perpendiculaires à l'axe de polarisation du matériau. Les axes de polarisation 21,31 respectivement de la 25 deuxième 20 et de la troisième 30 couche pourront être repérés par une deuxième 22 et une troisième 32 encoche respectivement sur la deuxième 20 et la troisième 30 couche de PZT. Un film de colle 40 non conductrice électrique est déposé sur la face à assembler de la deuxième couche 20 ; la première couche 10 est 30 positionnée au-dessus, en vis-à-vis. L'alignement entre la première encoche 12 et la deuxième encoche 22 est réalisé grâce à un appareillage permettant des déplacements micrométriques. Une pression est ensuite appliquée pour mettre en contact la première 10 et la deuxième 20 couche et étaler uniformément à 35 l'interface le film de colle 40. La précision d'alignement permet d'aboutir à un désalignement entre l'axe principal de 3050324 30 déformation 4 et le premier axe de polarisation 21 (de la deuxième couche) inférieur à 15°. L'empilement de couches 100 est ainsi formé. Un film de colle 41 non conductrice électrique est ensuite 5 déposé sur la face à assembler de la troisième couche 30 ; l'empilement de couches 100 est positionné au-dessus, la face libre de la première couche 10 en vis-à-vis avec la face encollée de la troisième couche 30. L'alignement entre la première 12 (ou la deuxième 22) encoche et la troisième encoche 10 32 est réalisé grâce au même appareillage que précédemment. Une pression est ensuite appliquée pour mettre en contact les faces à coller et répartir uniformément à l'interface le film de colle. La précision d'alignement permet d'obtenir un alignement entre l'axe principal de déformation 4 et le deuxième axe de 15 polarisation 31 (de la troisième couche 30) à mieux que 15° près. Un circuit imprimé 50, de diamètre 2 cm et d'épaisseur de quelques centaines de microns) est ensuite encollé (couche de colle 42) sur une de ses faces pour être assemblé à la face 20 libre, par exemple, de la troisième couche 30. Un film de colle 44 ou autre matériau non conducteur électrique est déposé pour protéger et isoler la tranche de la première couche 10 de Terfenol. Des bandes de matériau conducteur 43 (par exemple colle conductrice) sont ensuite 25 déposées pour connecter électriquement les bornes électriques 202,203 du circuit imprimé et les électrodes interdigitées 23,24,33,34 des deux couches 20,30 de PZT. Le convertisseur magnéto-électrique 200 peut ensuite générer 30 une différence de potentiel entre les bornes électriques 202,203, par application de variations de champ magnétique B, par exemple par l'utilisation d'un champ de direction tournante. Le générateur d'électricité 400 comporte de préférence une source 300 de champ magnétique définissant un logement à 35 l'intérieur duquel règne un champ magnétique. Le convertisseur magnéto-électrique est disposé dans ce logement, environné dudit 3050324 31 champ magnétique. Un mouvement de rotation relatif entre le convertisseur 200 et la source 300 de champ magnétique permet de générer la variation du champ. 5 De façon avantageuse, le Terfenol-D est utilisé comme matériau de la première couche 10 du convertisseur 200 car il présente deux axes préférentiels de déformation 4,5 dans le plan de référence (x,y): la mise en oeuvre du générateur d'électricité 400 selon l'invention est donc très favorable dans le cas de 10 séquences de collecte de charges après des quart de rotation. Bien entendu, des matériaux magnétostrictifs anisotropes comportant un unique axe préférentiel de déformation dans le plan de référence pourront également être utilisés. 15 L'invention n'est pas limitée aux modes de réalisation décrits et on peut y apporter des variantes de réalisation sans sortir du cadre de l'invention tel que défini par les revendications. 20 REVENDICATIONS1. Procédé de fabrication d'un empilement de couches (100,101), comportant : - une étape de fourniture d'une première couche (10) de matériau magnétostrictif anisotrope ; - une étape d'identification d'au moins un axe préférentiel de déformation (4,5) dans le plan de référence défini par la première couche (10) ; - une étape de fourniture d'une deuxième couche (20) d'un matériau piézoélectrique présentant un premier axe de polarisation (21) dans un plan défini par la deuxième couche (20) et repéré par une deuxième marque (22) ; - une étape d'alignement de l'axe préférentiel de déformation (4,5) de la première couche (10) avec le premier axe de polarisation (21) de la deuxième couche (20) ; - une étape d'assemblage de la première couche (10) avec la deuxième couche (20) pour former l'empilement de couches (100,101). 2. Procédé de fabrication d'un empilement de couches (100,101) selon la revendication précédente, comportant : - une étape de fourniture d'une troisième couche (30) en un matériau piézoélectrique présentant un deuxième axe de polarisation (31) dans un plan défini par la troisième couche (30) et repéré par une troisième marque (32) ; - une étape d'alignement de l'axe préférentiel de déformation (4,5) de la première couche (10) avec le deuxième axe de polarisation (31) de la troisième couche (30) ; - une étape d'assemblage de la première couche (10) avec la troisième couche (30), la première couche (10) étant disposée entre la deuxième couche (20) et la troisième couche (30). 3050324 33 3. Procédé de fabrication d'un empilement de couches (100,101) selon la revendication précédente, dans lequel la deuxième (20) et la troisième (30) couche d'un matériau 5 piézoélectrique comportent chacune des électrodes métalliques (23,24,33,34) sur au moins une de leurs faces. 4. Procédé de fabrication d'un empilement de couches (100,101) selon l'une des trois revendications précédentes, dans lequel 10 les étapes d'assemblage comprennent le dépôt de colle sur l'une au moins des faces à assembler des couches (10,20,30) et la mise en contact desdites faces. 5. Procédé d'assemblage d'un générateur d'électricité (400) 15 comprenant : - la fabrication d'un empilement de couches (100,101) selon l'une des quatre revendications précédentes, la première couche (10) définissant un plan de référence ; 20 - l'assemblage de l'empilement de couches (100,101) avec une couche de circuit imprimé (50) , pour connecter la au moins une couche (20,30) de matériau piézoélectrique à deux bornes électriques (202,203) et former le convertisseur magnéto-électrique (200) ; 25 - le placement du convertisseur (200) dans un logement défini par une source (300) de champ magnétique, dans lequel règne un champ (B), une partie des lignes du champ étant comprise dans le plan de référence. 30